(57)【要約】    柔軟性を有する組成物の提供。    ポリビニルアルコールを有する幹ポリマーに、（メタ）アクリロニトリル及び（メタ）アクリル酸エステルを主成分とする単量体がグラフト共重合したグラフト共重合体を含有し、前記ポリビニルアルコールの鹸化度が５０〜１００モル％であり、前記ポリビニルアルコールの含有量が５〜５０質量％であり、前記（メタ）アクリロニトリル単量体単位及び前記（メタ）アクリル酸エステル単量体単位の合計量が５０〜９５質量％であり、前記（メタ）アクリロニトリル単量体単位及び（メタ）前記アクリル酸エステル単量体単位の合計１００質量％中の前記（メタ）アクリロニトリル単量体単位の含有量が２０〜９５質量％であり、前記（メタ）アクリロニトリル単量体単位及び前記（メタ）アクリル酸エステル単量体単位の合計１００質量％中の（メタ）アクリル酸エステル単量体単位の含有量が５〜８０質量％であり、前記（メタ）アクリル酸エステルは、前記（メタ）アクリル酸エステルのみより構成されるポリ（メタ）アクリル酸エステルホモポリマーのガラス転移温度が１５０〜３００Ｋである単量体である、組成物。【特許請求の範囲】
【請求項１】
ポリビニルアルコールを有する幹ポリマーに、（メタ）アクリロニトリル及び（メタ）アクリル酸エステルを主成分とする単量体がグラフト共重合したグラフト共重合体を含有し、
前記ポリビニルアルコールの鹸化度が５０〜１００モル％であり、
前記ポリビニルアルコールの含有量が５〜５０質量％であり、
前記（メタ）アクリロニトリル単量体単位及び前記（メタ）アクリル酸エステル単量体単位の合計量が５０〜９５質量％であり、
前記（メタ）アクリロニトリル単量体単位及び（メタ）前記アクリル酸エステル単量体単位の合計１００質量％中の前記（メタ）アクリロニトリル単量体単位の含有量が２０〜９５質量％であり、
前記（メタ）アクリロニトリル単量体単位及び前記（メタ）アクリル酸エステル単量体単位の合計１００質量％中の（メタ）アクリル酸エステル単量体単位の含有量が５〜８０質量％であり、
前記（メタ）アクリル酸エステルは、前記（メタ）アクリル酸エステルのみより構成されるポリ（メタ）アクリル酸エステルホモポリマーのガラス転移温度が１５０〜３００Ｋである単量体である、
組成物。
【請求項２】
（メタ）アクリロニトリル−（メタ）アクリル酸エステル系非グラフト共重合体とポリビニルアルコールを有する非グラフトポリマーの少なくとも一方を任意的に含有する請求項１に記載の組成物。
【請求項３】
前記（メタ）アクリル酸エステルが、直鎖状アルキル、分岐アルキル、直鎖状若しくは分岐ポリエーテル、環状エーテル、フルオロアルキルからなる１種以上の構造を有する請求項１記載の組成物。
【請求項４】
前記グラフト共重合体のグラフト率が１５０〜１９００％である請求項１〜請求項３のうちの１項に記載の組成物。
【請求項５】
前記ポリビニルアルコールの平均重合度が３００〜３０００である請求項１〜請求項４のうちの１項に記載の組成物。
【請求項６】
請求項１〜請求項５のうちの１項に記載の組成物からなる正極用バインダー組成物。
【請求項７】
請求項６に記載の正極用バインダー組成物及び導電助剤を含有する正極用スラリー。
【請求項８】
請求項６に記載の正極用バインダー組成物、正極活物質及び導電助剤を含有する正極用スラリー。
【請求項９】
前記導電助剤が、（ｉ）繊維状炭素、（ｉｉ）カーボンブラック及び（ｉｉｉ）繊維状炭素とカーボンブラックとが相互に連結した炭素複合体から選択される１種以上である請求項７又は請求項８に記載の正極用スラリー。
【請求項１０】
前記正極用スラリー中の固形分総量に対し、前記正極用バインダー組成物の固形分含有量が０．０１〜２０質量％である請求項７〜請求項９のうちの１項に記載の正極用スラリー。
【請求項１１】
正極活物質が、ＬｉＮｉＸＭｎ（２−Ｘ）Ｏ４（但し、０＜Ｘ＜２）又はＬｉ（ＣｏＸＮｉＹＭｎＺ）Ｏ２（但し、０＜Ｘ＜１、０＜Ｙ＜１、０＜Ｚ＜１、且つＸ＋Ｙ＋Ｚ＝１）から選択される１種以上である請求項８に記載の正極用スラリー。
【請求項１２】
金属箔と、前記金属箔上に形成された請求項７〜請求項１１のうちの１項に記載の正極用スラリーの塗膜とを備える正極。
【請求項１３】
請求項１２に記載の正極を備えるリチウムイオン二次電池。
【請求項１４】
前記グラフト共重合体が、前記ポリビニルアルコールに、前記（メタ）アクリロニトリル及び前記（メタ）アクリル酸エステルがグラフト共重合することにより得られる請求項１〜請求項５のうちの１項に記載の組成物の製造方法。
【発明の詳細な説明】
【技術分野】
【０００１】
本発明は、組成物、正極用バインダー組成物及びこのバインダー組成物を用いた正極用スラリー、並びにこれを利用する正極及びリチウムイオン二次電池に関する。
【背景技術】
【０００２】
近年、ノートパソコン、携帯電話といった電子機器の電源として二次電池が利用されており、環境負荷の低減を目的に二次電池を電源として用いるハイブリット自動車や電気自動車の開発が進められている。それらの電源に高エネルギー密度、高電圧、高耐久性の二次電池が求められている。リチウムイオン二次電池は高電圧、高エネルギー密度を達成できる二次電池として注目を集めている。【０００３】
リチウムイオン二次電池は正極、負極、電解質、セパレーターの部材からなり、正極は正極活物質、導電助剤、金属箔、バインダーから構成されている。バインダーとしては、ポリフッ化ビニリデンやポリテトラフルオロエチレン等のフッ素系樹脂やスチレン−ブタジエン系共重合体、アクリル系共重合体が用いられている（例えば特許文献１〜３参照）。【０００４】
リチウムイオン二次電池用正極バインダーとして、高い結着性と耐酸化性を有するポリビニルアルコール及びポリアクリロニトリルを主成分とするバインダー（グラフト共重合体）を記載している（特許文献４参照）。
しかし、（メタ）アクリル酸エステルのガラス転移温度について、特許文献１〜４は、記載がない。
【先行技術文献】
【特許文献】
【０００５】
【特許文献１】特開２０１３−９８１２３号公報
【特許文献２】特開２０１３−８４３５１号公報
【特許文献３】特開平６−１７２４５２号公報
【特許文献４】国際公開第２０１５／０５３２２４号公報
【発明の概要】
【発明が解決しようとする課題】
【０００６】
本発明は上記問題に鑑みて、柔軟性を有する組成物を提供することを目的とする。
【課題を解決するための手段】
【０００７】
本発明者等は、上記目的を達成するために鋭意努力した結果、特定の（メタ）アクリル酸エステルを使用した組成物が、柔軟性を有する事を見出した。【０００８】
即ち本発明は、以下に記載の正極用バインダー組成物を提供する。
（１）ポリビニルアルコールを有する幹ポリマーに、（メタ）アクリロニトリル及び（メタ）アクリル酸エステルを主成分とする単量体がグラフト共重合したグラフト共重合体を含有し、前記ポリビニルアルコールの鹸化度が５０〜１００モル％であり、前記ポリビニルアルコールの含有量が５〜５０質量％であり、前記（メタ）アクリロニトリル単量体単位及び前記（メタ）アクリル酸エステル単量体単位の合計量が５０〜９５質量％であり、前記（メタ）アクリロニトリル単量体単位及び（メタ）前記アクリル酸エステル単量体単位の合計１００質量％中の前記（メタ）アクリロニトリル単量体単位の含有量が２０〜９５質量％であり、前記（メタ）アクリロニトリル単量体単位及び前記（メタ）アクリル酸エステル単量体単位の合計１００質量％中の（メタ）アクリル酸エステル単量体単位の含有量が５〜８０質量％であり、前記（メタ）アクリル酸エステルは、前記（メタ）アクリル酸エステルのみより構成されるポリ（メタ）アクリル酸エステルホモポリマーのガラス転移温度が１５０〜３００Ｋである単量体である、組成物。
（２）（メタ）アクリロニトリル−（メタ）アクリル酸エステル系非グラフト共重合体とポリビニルアルコールを有する非グラフトポリマーの少なくとも一方を任意的に含有する(１)に記載の組成物。
（３）前記（メタ）アクリル酸エステルが、直鎖状アルキル、分岐アルキル、直鎖状若しくは分岐ポリエーテル、環状エーテル、フルオロアルキルからなる１種以上の構造を有する(１)記載の組成物。
（４）前記グラフト共重合体のグラフト率が１５０〜１９００％である(１)〜(３)のうちの１項に記載の組成物。
（５）前記ポリビニルアルコールの平均重合度が３００〜３０００である(１)〜(４)のうちの１項に記載の組成物。
（６）(１)〜(５)のうちの１項に記載の組成物からなる正極用バインダー組成物。
（７）(６)に記載の正極用バインダー組成物及び導電助剤を含有する正極用スラリー。
（８）(６)に記載の正極用バインダー組成物、正極活物質及び導電助剤を含有する正極用スラリー。
（９）前記導電助剤が、（ｉ）繊維状炭素、（ｉｉ）カーボンブラック及び（ｉｉｉ）繊維状炭素とカーボンブラックとが相互に連結した炭素複合体から選択される１種以上である(７)又は(８)に記載の正極用スラリー。
（１０）前記正極用スラリー中の固形分総量に対し、前記正極用バインダー組成物の固形分含有量が０．０１〜２０質量％である(７)〜(９)のうちの１項に記載の正極用スラリー。
（１１）正極活物質が、ＬｉＮｉＸＭｎ（２−Ｘ）Ｏ４（但し、０＜Ｘ＜２）又はＬｉ（ＣｏＸＮｉＹＭｎＺ）Ｏ２（但し、０＜Ｘ＜１、０＜Ｙ＜１、０＜Ｚ＜１、且つＸ＋Ｙ＋Ｚ＝１）から選択される１種以上である(８)に記載の正極用スラリー。
（１２）金属箔と、前記金属箔上に形成された(７)〜(１)のうちの１項に記載の正極用スラリーの塗膜とを備える正極。
（１３）(１)２に記載の正極を備えるリチウムイオン二次電池。
（１４）前記グラフト共重合体が、前記ポリビニルアルコールに、前記（メタ）アクリロニトリル及び前記（メタ）アクリル酸エステルがグラフト共重合することにより得られる(１)〜(５)のうちの１項に記載の組成物の製造方法。
【発明の効果】
【０００９】
本発明は、柔軟性を有する組成物を提供できる。
【発明を実施するための形態】
【００１０】
以下、本発明を実施するための形態について、詳細に説明する。本発明は、以下に説明する実施形態に限定されるものではない。
【００１１】
＜組成物（正極用バインダー組成物）＞
本発明の実施形態に係る組成物は、ポリビニルアルコール（以下、ＰＶＡと称することがある）を主成分とする幹ポリマーに、（メタ）アクリロニトリル（以下、ポリ（メタ）アクリロニトリルやＰＡＮと称することがある）及び（メタ）アクリル酸エステル（以下、ポリ（メタ）アクリル酸エステルやＰＡＫと称することがある）を主成分とする単量体が枝ポリマーとしてグラフト共重合したグラフト共重合体を含有する。このグラフト共重合体は、ポリビニルアルコールを有する主鎖に、（メタ）アクリロニトリルと（メタ）アクリル酸エステルを主成分とする単量体が共重合して生成した（メタ）アクリロニトリル−（メタ）アクリル酸エステル系共重合体が側鎖として生成した共重合体である。
本実施形態の組成物には、グラフト共重合体のほか、グラフト共重合に関与しない、すなわち、組成物中にグラフト共重合体と共有結合を形成していない遊離した状態で存在する、（メタ）アクリロニトリル−（メタ）アクリル酸エステル系共重合体（以下、「非グラフトコポリマー」、「（メタ）アクリロニトリル−（メタ）アクリル酸エステル系非グラフト共重合体」と称することがある）及び／又はポリビニルアルコールを有する非グラフトポリマーを含有してもよい。ここで、「共有結合を形成していない」とは、例えば、共重合していないことをいう。 
したがって、本実施形態の組成物は、樹脂分（ポリマー分）として、グラフト共重合体のほか、メタ）アクリロニトリル−（メタ）アクリル酸エステル系非グラフト共重合体及び／又はポリビニルアルコールを有する非グラフトポリマーを含有してもよい。
なお、ポリビニルアルコールを主成分とする幹ポリマー及びポリビニルアルコールを有する非グラフトポリマーは、ポリビニルアルコールホモポリマーであることが好ましい。
また、「非グラフトコポリマー」には、（メタ）アクリロニトリル−（メタ）アクリル酸エステル系共重合体だけでなく、グラフト共重合体と共有結合を形成していない各単量体のホモポリマーを含んでもよい。
【００１２】
ポリビニルアルコールを有する幹ポリマーへグラフトする単量体中の（メタ）アクリル酸エステルは、グラフト共重合する単量体の１種である。
本実施形態の（メタ）アクリル酸エステルは（メタ）アクリロニトリルと共重合可能であることが好ましい。（メタ）アクリル酸エステルとしては、当該（メタ）アクリル酸エステルのみより構成される（メタ）アクリル酸エステルのホモポリマー、即ち、ポリ（メタ）アクリル酸エステルホモポリマーのガラス転移温度が１５０〜３００Ｋである単量体が用いられる。
【００１３】
ホモポリマーのガラス転移温度が１５０〜３００Ｋである（メタ）アクリル酸エステルとしては、ベンジルアクリレート（２７９Ｋ）、ブチルアクリレート（２１９Ｋ）、４−シアノブチルアクリレート（２３３Ｋ）、シクロヘキシルアクリレート（２９２Ｋ）、ドデシルアクリレート（２７０Ｋ）、（２−（２−エトキシ）エトキシ）エチルアクリレート（２２３Ｋ）、２−エチルヘキシルアクリレート（２２３Ｋ）、１Ｈ，１Ｈ−ヘプタフルオロブチルアクリレート（２４３Ｋ）、１Ｈ，１Ｈ，３Ｈ−ヘキサフルオロブチルアクリレート（２５１Ｋ）、２，２，２−トリフルオロエチルアクリレート（２６３Ｋ）、フルオロメチルアクリレート（２８８Ｋ）、ヘキシルアクリレート（２１６Ｋ）、イソブチルアクリレート（２４９Ｋ）、２−メトキシエチルアクリレート（２２３Ｋ）、ドデシルメタクリレート（２０８Ｋ）、ヘキシルメタクリレート（２６８Ｋ）、オクチルアクリレート（２０８Ｋ）、オクタデシルメタクリレート（１７３Ｋ）、フェニルメタクリレート（２６８Ｋ）、ノルマルオクチルアクリレート（２０８Ｋ）等が挙げられる。耐酸化性を損なわない範囲で、ニトロ基、ハロアルカン、アルキルアミン、チオエーテル、アルコール、シアノ基等の官能基を有する（メタ）アクリル酸エステルを用いてもよい。これらは１種以上用いてもよい。
【００１４】
（メタ）アクリル酸エステルのエステル基は、直鎖状アルキル、分岐アルキル、直鎖状若しくは分岐ポリエーテル、環状エーテル、フルオロアルキルからなる１種以上の構造を有するエステル基を有することが好ましく、分岐アルキル、直鎖状アルキル、ポリエーテル基からなる１種以上の構造を有するエステル基を有することがより好ましく、直鎖状アルキル、ポリエーテル基からなる１種以上の構造を有するエステル基を有することが最も好ましい。
【００１５】
ここでいうガラス転移とは、高温では液体であるガラス等の物質が温度降下により、ある温度範囲で急激にその粘度を増し、ほとんど流動性を失って非晶質固体になるという変化を指す。ガラス転移温度の測定方法としては特に限定はないが、一般に熱重量測定、示差走査熱量測定、示差熱測定、動的粘弾性測定より算出されたガラス転移温度を指す。これらの中では、動的粘弾性測定が好ましい。
（メタ）アクリル酸エステルのホモポリマーのガラス転移温度は、Ｊ．  Ｂｒａｎｄｒｕｐ，  Ｅ．  Ｈ．  Ｉｍｍｅｒｇｕｔ，  Ｐｏｌｙｍｅｒ  Ｈａｎｄｂｏｏｋ，  ２ｎｄ  Ｅｄ．，Ｊ．  Ｗｉｌｅｙ，  Ｎｅｗ  Ｙｏｒｋ  １９７５、光硬化技術データブック（テクノネットブックス社）等に記載されている。
【００１６】
ポリビニルアルコールを有する幹ポリマーへグラフトする単量体中の（メタ）アクリロニトリルは、グラフト共重合する単量体の１種である。
組成物中の単量体単位のうち、（メタ）アクリロニトリル単量体単位及び（メタ）アクリル酸エステル単量体単位の割合の上限は１００質量％以下とすることができる。組成物中の単量体単位の組成は１Ｈ−ＮＭＲ（プロトン核磁気共鳴分光法）により求めることができる。
【００１７】
ＰＶＡの鹸化度は、耐酸化性の観点から、５０〜１００モル％である。正極活物質への被覆性を高める観点から、８０モル％以上が好ましく、９５モル％以上がより好ましい。
ここでいうＰＶＡの鹸化度は、ＪＩＳ  Ｋ  ６７２６に準ずる方法で測定される値である。
【００１８】
ＰＶＡの平均重合度は、溶解性、結着性及びバインダー組成物の粘度の観点から３００〜３０００が好ましい。ＰＶＡの平均重合度は、３２０〜２９５０が好ましく、５００〜２５００がより好ましく、５００〜１８００が最も好ましい。ＰＶＡの平均重合度が３００未満ではバインダーと活物質及び導電助剤との間の結着性が低下し、耐久性が低下する場合がある。ＰＶＡの平均重合度が３０００を超えると溶解性が低下し、粘度が上昇するため、正極用スラリーの製造が困難になる。ここでいうＰＶＡの平均重合度は、ＪＩＳ  Ｋ  ６７２６に準ずる方法で測定される値である。
【００１９】
グラフト共重合体のグラフト率は、活物質への被覆性を高める観点から、１５０〜１９００％が好ましく、１５５〜１８００％がより好ましく、２００〜１５００％が最も好ましく、２００〜９００％が更に好ましい。グラフト率が１５０％未満では耐酸化性が低下する場合がある。グラフト率が９００％を超えると、結着性が低下する場合がある。
グラフト共重合体を生成する際（グラフト共重合時）に、グラフト共重合に関与しない、すなわち、グラフト共重合体と共有結合を形成していない遊離した状態で存在する、（メタ）アクリロニトリルと（メタ）アクリル酸エステルを含む単量体の共重合による共重合体（以下、「非グラフトコポリマー」、「（メタ）アクリロニトリル−（メタ）アクリル酸エステル系非グラフト共重合体」と称することがある）が生成しうることから、グラフト率の計算には、グラフト共重合体と非グラフトコポリマーを含有する組成物より非グラフトコポリマーを分離する工程が必要となる。非グラフトコポリマーはジメチルホルムアミド（以下、ＤＭＦと称することがある）には溶解するが、ＰＶＡや、グラフト共重合した（メタ）アクリロニトリルや（メタ）アクリル酸エステルは、ＤＭＦに溶解しない。この溶解性の差を利用し、非グラフトコポリマーを遠心分離等の操作により分離できる。
【００２０】
具体的には、（メタ）アクリロニトリル単量体単位と（メタ）アクリル酸エステル単量体単位の含有量が既知の組成物を、所定量のＤＭＦに浸漬し、非グラフトコポリマーをＤＭＦ中に溶出させる。次に浸漬させた液を遠心分離によりＤＭＦ可溶分とＤＭＦ不溶分に分離する。
ここで、
Ａ：測定に用いたグラフト組成物の量、
Ｂ：測定に用いたグラフト組成物中の（メタ）アクリロニトリル単量体単位と（メタ）アクリル酸エステル単量体単位の質量％、
Ｃ：ＤＭＦ不溶分の量とすると、
グラフト率は、以下の式（１）により求めることができる。
グラフト率＝［Ｃ−Ａ×（１００−Ｂ）×０．０１］／［Ａ×（１００−Ｂ）×０．０１］×１００（％）・・・（１）
【００２１】
非グラフトコポリマーの重量平均分子量は、３００００〜２５００００が好ましく、８００００〜１５００００がより好ましい。非グラフトコポリマーの粘度上昇を抑えて、正極用スラリーを容易に製造し得る観点から、非グラフトコポリマーの重量平均分子量は２５００００以下が好ましく、１９００００以下がより好ましく、１５００００以下が最も好ましい。非グラフトコポリマーの重量平均分子量は、ＧＰＣ（ゲル・パーミエーション・クロマトグラフィー）により求めることができる。
【００２２】
組成物中のＰＶＡ量は、５〜５０質量％であり、５〜４０質量％が好ましく、５〜２０質量％がより好ましい。５質量％未満だと、結着性が低下する場合がある。４０質量％を超えると耐酸化性及び柔軟性が低下する場合がある。
本実施形態において、組成物中のＰＶＡ量とは、質量換算のグラフト共重合体、非グラフトコポリマー及びＰＶＡのホモポリマーの総量、好ましくは組成物に対する、グラフト共重合体中のＰＶＡ量及びポリビニルアルコールを有する非グラフトポリマー中のＰＶＡ量の合計量をいう。
【００２３】
組成物中の（メタ）アクリロニトリル単量体単位と（メタ）アクリル酸エステル単量体単位の合計量は、５０〜９５質量％であり、６０〜９０質量％が好ましい。組成物中の（メタ）アクリロニトリル単量体単位と（メタ）アクリル酸エステル単量体単位の合計量が５０質量％未満であると耐酸化性が低下する場合がある。９５質量％を超えると結着性が低下する場合がある。
組成物中の（メタ）アクリロニトリル単量体単位と（メタ）アクリル酸エステル単量体単位の合計量が５０質量％以上であると、詳細な理由は不明であるが、リチウムイオン二次電池の正極活物質から負極へ溶出するＭｎやＮｉ量が低減することが確認された。
組成物中の（メタ）アクリロニトリル単量体単位と（メタ）アクリル酸エステル単量体単位の合計量とは、質量換算のグラフト共重合体、非グラフトコポリマー及びポリビニルアルコールを有する非グラフトポリマーに含まれる（メタ）アクリロニトリル単量体単位と（メタ）アクリル酸エステル単量体単位の総量の組成物に対する割合を意味する。すなわち、質量換算した場合の、グラフト共重合した（メタ）アクリロニトリル単量体単位量と（メタ）アクリル酸エステル単量体単位量、及び、グラフト共重合に関与しない、（メタ）アクリロニトリル−（メタ）アクリル酸エステル系非グラフト共重合体（非グラフトコポリマー）中の（メタ）アクリロニトリル単量体単位量と（メタ）アクリル酸エステル単量体単位量の合計量の、組成物の総質量に対する割合（質量％）を意味する。
組成物中の（メタ）アクリロニトリル単量体単位及び（メタ）アクリル酸エステル単量体単位の合計１００質量％中の（メタ）アクリロニトリル単量体単位量は２０〜９５質量％であり、３０〜８０質量％が好ましく、４０〜７０質量％がより好ましい。
組成物中の（メタ）アクリロニトリル単量体単位及び（メタ）アクリル酸エステル単量体単位の合計１００質量％中の（メタ）アクリル酸エステル単量体単位量は５〜８０質量％であり、２０〜７０質量％が好ましく、３０〜６０質量％がより好ましい。
【００２４】
組成物中の樹脂分の組成比は、重合に用いた単量体の反応率（重合率）と重合に用いた各成分の仕込み量の組成から計算できる。
共重合時によって生成した重合体中の（メタ）アクリロニトリル単量体単位と（メタ）アクリル酸エステルの質量割合、即ちＰＶＡ（ポリビニルアルコールを有するポリマー）にグラフト共重合した（メタ）アクリロニトリル単量体単位と（メタ）アクリル酸エステル単量体単位と、非グラフトコポリマーとの総量は、（メタ）アクリロニトリルや（メタ）アクリル酸エステルの重合率と仕込みの（メタ）アクリロニトリルや（メタ）アクリル酸エステルの質量とから、算出できる。この（メタ）アクリロニトリルと（メタ）アクリル酸エステルの仕込みの質量と、ＰＶＡの仕込みの質量との比を取ることで、ＰＶＡ、（メタ）アクリロニトリル単量体単位、（メタ）アクリル酸エステル単量体単位の質量比を算出することができる。
具体的には、組成物中の（メタ）アクリロニトリル単量体単位や（メタ）アクリル酸エステル単量体単位の合計の質量％は、以下の式（２）から求めることができる。ここで、単量体とは、（メタ）アクリロニトリルや（メタ）アクリル酸エステルをいう。
【００２５】
ここで、
Ｄ：重合に用いた単量体の重合率（％）、
Ｅ：グラフト共重合に使用した単量体の質量（仕込み量）、
Ｆ：グラフト共重合に使用したＰＶＡの質量（仕込み量）
とすると、
組成物中の、（メタ）アクリロニトリル単量体単位及び（メタ）アクリル酸エステル単量体単位の合計の質量％は
Ｄ×０．０１×Ｅ／（Ｆ＋Ｄ×０．０１×Ｅ）×１００（％）・・・（２）
の式で求められる。
【００２６】
単量体の重合率（Ｄ）は１Ｈ−ＮＭＲによっても求めることができるが、本願では下式（３）を使用して求められる数値とする。
ここで、記号は下記の通りである。
Ｇ：重合に用いたＰＶＡの質量
Ｈ：重合に用いた単量体の質量
Ｉ：得られた生成物の質量
Ｄ＝［Ｉ−Ｇ］／Ｈ×１００（％）・・・・（３）
【００２７】
組成物中の樹脂分の組成比の（メタ）アクリロニトリル単量体単位及びポリ（メタ）アクリル酸エステル単量体単位の組成比は、１Ｈ−ＮＭＲにより求めることができる。１Ｈ−ＮＭＲの測定は、例えば、日本電子株式会社製の商品名「ＡＬＰＨＡ５００」を用い、測定溶媒：ジメチルスルホキシド、測定セル：５ｍｍφ、試料濃度：５０ｍｇ／１ｍｌ、測定温度：３０℃の条件にて行うことが可能である。
【００２８】
本実施形態の組成物の製造方法ついては特に制限されないが、ポリ酢酸ビニルを重合後、鹸化してＰＶＡを得た後に、ＰＶＡに（メタ）アクリロニトリル及び（メタ）アクリル酸エステルを主成分とする単量体をグラフト共重合させる方法が好ましい。
【００２９】
ポリ酢酸ビニルを重合する方法については、塊状重合、溶液重合等公知の任意の方法を用いることができる。
【００３０】
ポリ酢酸ビニルの重合に使用される開始剤としては、アゾビスイソブチロニトリル等のアゾ系開始剤や、過酸化ベンゾイル、過硫酸塩、ビス（４−ｔ−ブチルシクロヘキシル）パーオキシジカーボネート等の有機過酸化物等が挙げられる。
【００３１】
ポリ酢酸ビニルの鹸化反応は、例えば、有機溶媒中、鹸化触媒存在下で鹸化する方法により行うことができる。
【００３２】
有機溶媒としては、メタノール、エタノール、プロパノール、エチレングリコール、酢酸メチル、酢酸エチル、アセトン、メチルエチルケトン、ベンゼン、トルエン等が挙げられる。これらは１種以上を用いてもよい。これらの中では、メタノールが好ましい。
【００３３】
鹸化触媒としては、水酸化ナトリウム、水酸化カリウム、ナトリウムアルコキシド等の塩基性触媒、硫酸、塩酸等の酸性触媒等が挙げられる。これらの中では、鹸化速度の観点から、水酸化ナトリウムが好ましい。
【００３４】
ポリビニルアルコール（ポリビニルアルコールを有するポリマー）に（メタ）アクリロニトリルや（メタ）アクリル酸エステルを主成分とする単量体をグラフト共重合させる方法は、溶液重合、乳化重合、懸濁重合等、任意の重合によって行うことができる。溶液重合、懸濁重合として用いる溶媒としては、ジメチルスルホキシド、Ｎ−メチルピロリドン等が挙げられる。
【００３５】
グラフト共重合に使用する開始剤としては、過酸化ベンゾイル等の有機過酸化物、アゾビスイソブチロニトリル等のアゾ化合物、ペルオキソ二硫酸カリウム、ペルオキソ二硫酸アンモニウム等を用いることができる。
【００３６】
本実施形態の組成物は溶媒に溶解させて用いることができる。溶媒としては、ジメチルスルホキシド、Ｎ−メチルピロリドン、ＤＭＦ等が挙げられる。バインダー組成物には、これらの溶媒が含まれていることが好ましい。これらの溶媒は１種以上含まれていればよい。
【００３７】
組成物を溶媒に溶解させた溶剤とした場合、溶剤中の組成物の含有量は、固形分で、１〜２０質量％が好ましく、２〜１５質量％がより好ましく、３〜１０質量％が最も好ましい。
【００３８】
以上詳述した本実施形態の組成物は、上述したグラフト共重合体を含有するため、柔軟性が高く、正極活物質や金属箔との結着性が良好であり、且つ正極活物質を被覆する。そのため、本実施形態の組成物は、バインダー組成物として使用できる。本実施形態のバインダー組成物は、正極用バインダー組成物として使用できる。この正極用バインダー組成物を含む正極用スラリーにより、高電位の正極活物質を使用したサイクル特性及びレート特性、高温保存時のＯＣＶ（保存特性）低下抑制能を有しつつ、電極の柔軟性に優れたリチウムイオン二次電池、並びにそのようなリチウムイオン二次電池が得られる電極（正極）を得ることが可能となる。したがって、本実施形態の正極用バインダー組成物は、リチウムイオン二次電池用として好適である。
【００３９】
＜正極用スラリー＞
本実施形態に係る正極用スラリーは、上述の正極用バインダー組成物と、導電助剤と、必要に応じて正極活物質とを含有する。
【００４０】
（導電助剤）
本実施形態の正極用スラリーには導電助剤を含有させることができる。導電助剤としては、（ｉ）繊維状炭素、（ｉｉ）カーボンブラック及び（ｉｉｉ）繊維状炭素とカーボンブラックとが相互に連結した炭素複合体から選択される少なくとも１種以上が好ましい。
繊維状炭素としては、気相成長炭素繊維、カーボンナノチューブ及びカーボンナノファイバー等が挙げられる。カーボンブラックとしては、アセチレンブラック、ファーネスブラック及びケッチェンブラック（登録商標）等が挙げられる。これらの導電助剤は単体で用いてもよく、２種以上を併用してもよい。これらの中では、アセチレンブラック、カーボンナノチューブ及びカーボンナノファイバーから選択される１種以上が好ましい。
【００４１】
（正極活物質）
本実施形態の正極用スラリーには正極活物質を含有させることができる。正極に用いる正極活物質としては、特に限定されないが、リチウムと遷移金属からなる複合酸化物（リチウム遷移金属複合酸化物）、並びに、リチウムと遷移金属のリン酸塩（リチウム遷移金属リン酸塩）からなる群から選択される少なくとも１種が好ましい。より具体的には、ＬｉＣｏＯ２、ＬｉＮｉＯ２、Ｌｉ（ＣｏＸＮｉＹＭｎＺ）Ｏ２（但し、０＜Ｘ＜１、０＜Ｙ＜１、０＜Ｚ＜１、且つＸ＋Ｙ＋Ｚ＝１）、Ｌｉ（ＮｉＸＡｌＹＣｏＺ）Ｏ２（但し、０＜Ｘ＜１、０＜Ｙ＜１、０＜Ｚ＜１、且つＸ＋Ｙ＋Ｚ＝１）、ＬｉＭｎ２Ｏ４、及びＬｉＮｉＸＭｎ（２−Ｘ）Ｏ４（但し、０＜Ｘ＜２）等のリチウム遷移金属複合酸化物、これらから選択される１種以上の組み合わせの正極活物質を用いることが好ましい。これら正極活物質の中では、リチウムイオン二次電池の正極の充放電曲線において、充電時の正極電圧が４．５Ｖ以上を示すＬｉＮｉＸＭｎ（２−Ｘ）Ｏ４（但し、０＜Ｘ＜２）及びＬｉ（ＣｏＸＮｉＹＭｎＺ）Ｏ２（但し、０＜Ｘ＜１、０＜Ｙ＜１、０＜Ｚ＜１、且つＸ＋Ｙ＋Ｚ＝１）から選択される少なくとも１種以上の高電位系の正極活物質が好ましい。
正極活物質は、高電位の観点から、リチウムイオン二次電池の正極の充放電曲線において、充電時の正極電圧が４．５Ｖ以上を示す正極活物質が好ましい。
【００４２】
本実施形態の正極用スラリーには、導電助剤及び正極活物質の導電性付与能力、導電性の向上の為、複数種の導電助剤や正極活物質を連結した炭素複合体を含有してもよい。例えば、リチウムイオン二次電池電極用スラリーの場合、繊維状炭素とカーボンブラックとが相互に連結した炭素複合体、更にカーボンコートされた正極活物質を、繊維状炭素、カーボンブラックと複合一体化させた複合体等が挙げられる。繊維状炭素とカーボンブラックとが相互に連結した炭素複合体は、例えば、繊維状炭素とカーボンブラックとの混合物を焼成することにより得られる。この炭素複合体と正極活物質との混合物を焼成したものを、炭素複合体とすることもできる。
【００４３】
本実施形態の正極用スラリーでは、上述の正極用バインダー組成物、導電助剤、及び、必要に応じて使用する正極活物質の含有量は特に限定されないが、結着性を高める観点、リチウムイオン二次電池を製造した際の当該電池に良好な特性を持たせる観点から、以下の範囲が好ましい。
上述のバインダー組成物の含有量は、正極用スラリーの固形分総量中、固形分で、０．０１〜２０質量％が好ましく、０．１〜１０質量％が好ましく、０．５〜５質量％がより好ましく、１〜３質量％が最も好ましい。
上述の正極活物質の含有量は、正極用スラリー中、５０〜９９．８質量％が好ましく、８０〜９９．５質量％がより好ましく、９５〜９９．０質量％が更に好ましい。
上述の導電助剤の含有量は、正極用スラリー中、０．０１〜１０質量％が好ましく、０．１〜５質量％がより好ましく、０．５〜３質量％が最も好ましい。
ここで、正極用スラリーは、バインダー組成物、導電助剤、必要に応じて使用する正極活物質の合計であることが好ましい。
【００４４】
導電助剤の含有量を０．０１質量％以上とすることで、リチウムイオン二次電池の高速充電性及び高出力特性が良好となる。１０質量％以下とすることで、より高密度な正極を得ることができるため、電池の充放電容量が良好となる。
【００４５】
＜正極＞
本実施形態に係る正極は、上述の正極用スラリーを用いて製造される。この正極は、好ましくは金属箔と、その金属箔上に設けられる上述の正極用スラリーとを、用いて製造される。この正極は、好ましくはリチウムイオン二次電池電極用である。
【００４６】
（正極）
本実施形態の正極は、好ましくは上述の正極用スラリーを金属箔上に塗工し、乾燥することにより、塗膜が形成し、製造される。金属箔としては箔状のアルミニウムを用いることが好ましい。金属箔の厚さは加工性の観点から５〜３０μｍが好ましい。
【００４７】
（正極の製造方法）
正極用スラリーを金属箔上に塗工する方法については、公知の方法を用いることができる。例えば、リバースロール法、ダイレクトロール法、ブレード法、ナイフ法、エクストルージョン法、カーテン法、グラビア法、バー法、ディップ法及びスクイーズ法を挙げることができる。そのなかでもブレード法（コンマロール又はダイカット）、ナイフ法及びエクストルージョン法が好ましい。この際、バインダーの溶液物性、乾燥性に合わせて塗布方法を選定することにより、良好な塗布層の表面状態を得ることができる。塗布は片面に施しても、両面に施してもよく、両面の場合、片面ずつ逐次でも両面同時でもよい。塗布は連続でも間欠でもストライプでもよい。正極用スラリーの塗布厚みや長さ、巾は、電池の大きさに合わせて適宜決定すればよい。例えば、正極用スラリーの塗布厚み、即ち、正極板の厚さは、１０〜５００μｍの範囲とすることができる。
【００４８】
正極用スラリーの乾燥方法は、一般に採用されている方法を利用できる。特に、熱風、真空、赤外線、遠赤外線、電子線及び低温風を、単独或いは組み合わせて用いることが好ましい。
【００４９】
正極は、必要に応じてプレスできる。プレス法は、一般に採用されている方法を用いることができるが、特に金型プレス法やカレンダープレス法（冷間又は熱間ロール）が好ましい。カレンダープレス法でのプレス圧は、特に限定されないが、０．１〜３ｔｏｎ／ｃｍが好ましい。
【００５０】
＜リチウムイオン二次電池＞
本実施形態に係るリチウムイオン二次電池は、上述の正極を用いて製造され、好適には、上述の正極、負極、セパレーター、並びに電解質溶液（電解質及び電解液）を含んで構成される。
【００５１】
（負極）
本実施形態のリチウムイオン二次電池に用いられる負極は、特に限定されないが、負極活物質を含む負極用スラリーを用いて製造できる。この負極は、例えば、負極用金属箔と、その金属箔上に設けられる負極用スラリーとを用いて製造できる。負極用スラリーは、負極用バインダーと、負極活物質と、前述の導電助剤とを含むことが好ましい。負極用バインダーとしては、特に限定されないが、例えば、ポリフッ化ビニリデン、ポリテトラフルオロエチレン、スチレン−ブタジエン系共重合体、アクリル系共重合体等を用いることができる。負極用バインダーとしては、フッ素系樹脂が好ましく、ポリフッ化ビニリデン、ポリテトラフルオロエチレンがより好ましく、ポリフッ化ビニリデンが最も好ましい。
【００５２】
負極に用いられる負極活物質としては、黒鉛、ポリアセン、カーボンナノチューブ、カーボンナノファイバー等の炭素材料や、スズ及びケイ素等の合金系材料或いはスズ酸化物、ケイ素酸化物、チタン酸リチウム等の酸化物材料が挙げられる。これらは１種以上用いてもよい。
負極用の金属箔としては箔状の銅を用いることが好ましく、厚さは加工性の観点から５〜３０μｍが好ましい。負極は、前述の正極の製造方法に準じた方法にて、負極用スラリー及び負極用金属箔を用いて製造できる。
【００５３】
（セパレーター）
セパレーターには、電気絶縁性の多孔質膜、網、不織布等、充分な強度を有するものであれば使用できる。特に、電解液のイオン移動に対して低抵抗であり、かつ、溶液保持に優れたものを使用するとよい。材質は特に限定しないが、ガラス繊維等の無機物繊維又は有機物繊維、ポリエチレン、ポリプロピレン、ポリエステル、ポリテトラフルオロエチレン、ポリフロン等の合成樹脂又はこれらの層状複合体等を挙げることができる。これらの中では、結着性及び安全性の観点から、ポリエチレン、ポリプロピレン又はこれらの層状複合体からなる１種以上が好ましい。
【００５４】
（電解質）
電解質としては、リチウム塩がいずれも使用でき、ＬｉＣｌＯ４、ＬｉＢＦ４，ＬｉＢＦ６、ＬｉＰＦ６、ＬｉＣＦ３ＳＯ３、ＬｉＣＦ３ＣＯ２、ＬｉＡｓＦ６、ＬｉＳｂＦ６、ＬｉＢ１０Ｃｌ１０、ＬｉＡｌＣｌ４、ＬｉＣｌ、ＬｉＢｒ、ＬｉＩ、ＬｉＢ（Ｃ２Ｈ５）４、ＬｉＣＦ３ＳＯ３、ＬｉＣＨ３ＳＯ３、ＬｉＣＦ３ＳＯ３、ＬｉＣ４Ｆ９ＳＯ３、ＬｉＮ（ＣＦ３ＳＯ２）２、ＬｉＮ（Ｃ２Ｆ５ＳＯ２）２、ＬｉＣ（ＣＦ３ＳＯ２）３、低級脂肪酸カルボン酸リチウム等が挙げられる。
【００５５】
（電解液）
上記電解質を溶解させる電解液は、特に限定されない。電解液としては、例えば、プロピレンカーボネート、エチレンカーボネート、ジメチルカーボネート、ジエチルカーボネート及びメチルエチルカーボネート等のカーボネート類、γ−ブチロラクトン等のラクトン類、トリメトキシメタン、１，２−ジメトキシエタン、ジエチルエーテル、２−エトキシエタン、テトラヒドロフラン及び２−メチルテトラヒドロフラン等のエーテル類、ジメチルスルホキシド等のスルホキシド類、１，３−ジオキソラン及び４−メチル−１，３−ジオキソラン等のオキソラン類、アセトニトリル、ニトロメタン及びＮ−メチル−２−ピロリドン等の含窒素化合物類、ギ酸メチル、酢酸メチル、酢酸エチル、酢酸ブチル、プロピオン酸メチル、プロピオン酸エチル及びリン酸トリエステル等のエステル類、硫酸エステル、硝酸エステル及び塩酸エステル等の無機酸エステル類、ジメチルホルムアミド及びジメチルアセトアミド等のアミド類、ジグライム、トリグライム及びテトラグライム等のグライム類、アセトン、ジエチルケトン、メチルエチルケトン及びメチルイソブチルケトン等のケトン類、スルホラン等のスルホラン類、３−メチル−２−オキサゾリジノン等のオキサゾリジノン類、並びに、１，３−プロパンサルトン、４−ブタンスルトン及びナフタスルトン等のスルトン類等が挙げられる。これらの電解液の中から選択される１種以上を使用できる。
【００５６】
上記の電解質及び電解液の中では、ＬｉＰＦ６をカーボネート類に溶解した電解質溶液が好ましい。当該溶液中の電解質の濃度は、使用する電極及び電解液によって異なるが、０．５〜３モル／Ｌが好ましい。
【実施例】
【００５７】
以下、本実施形態を実施例及び比較例により具体的に説明する。本実施形態はこれに限定されるものではない。【００５８】
［実施例１］
（ＰＶＡの調製）
酢酸ビニル６００質量部及びメタノール４００質量部を仕込み、窒素ガスをバブリングして脱酸素したのち、重合開始剤としてビス（４−ｔ−ブチルシクロヘキシル）パーオキシジカーボネート０．３質量部を仕込み、６０℃で４時間重合させた。重合停止時の重合溶液の固形分濃度は４８質量％であり、固形分から求めた酢酸ビニルの重合率は８０％であった。得られた重合溶液にメタノール蒸気を吹き込んで、未反応の酢酸ビニルを除去したのち、ポリ酢酸ビニルの濃度が４０質量％になるようにメタノールで希釈した。
希釈したポリ酢酸ビニル溶液１２００質量部に、濃度１０質量％の水酸化ナトリウムのメタノール溶液２０質量部を添加して、３０℃で２時間鹸化反応を行った。
鹸化後の溶液を酢酸で中和し、濾過して１００℃で２時間乾燥させてＰＶＡを得た。得られたＰＶＡの平均重合度は３２０、鹸化度は９６．５モル％であった。【００５９】
＜重合度及び鹸化度＞
ＰＶＡの平均重合度及び鹸化度は、ＪＩＳ  Ｋ  ６７２６に準ずる方法で測定した。【００６０】
（バインダーＡの調製）
以下にバインダーＡの調製方法を記す。本実施例において、バインダーとは本実施形態によるグラフト共重合体を含む組成物を意味する。
得られたＰＶＡ６．０７質量部を、ジメチルスルホキシド７８．６３質量部に添加し、６０℃にて２時間撹拌して溶解させた。更に、アクリロニトリル９．１１質量部とアクリル酸ブチル（ガラス転移温度２１９Ｋ）５．５１質量部とジメチルスルホキシド１．４３質量部に溶解させたペルオキソ二硫酸アンモニウム０．４５質量部を６０℃にて添加し、６０℃で撹拌しながらグラフト共重合させた。重合開始より６時間後、室温まで冷却し重合を停止させた。【００６１】
（析出・乾燥）
得られたバインダーＡを含む反応液１００質量部をメタノール３００質量部中に滴下し、バインダーＡを析出させた。濾過してポリマーを分離して室温で２時間真空乾燥させ、更に８０℃で２時間真空乾燥させた。固形分は１９．９６質量部で、アクリロニトリル及びアクリル酸ブチルの重合率は固形分より計算すると９５％であった。
得られたバインダーＡ中の、アクリロニトリル及びポリアクリル酸ブチルの合計の含有量は、バインダー中、７０質量％であり、グラフト率は２１５％、非グラフトコポリマー（ポリアクリロニトリル及びポリアクリル酸ブチル共重合体）の重量平均分子量は７６２００、バインダー中のポリビニルアルコール：ポリアクリロニトリル：ポリアクリル酸ブチルの組成比（質量比）は３０：４４：２６であった。これらの測定方法は、後記の＜組成比＞、＜グラフト率＞及び＜重量平均分子量＞において説明する。【００６２】
＜組成比＞
バインダーＡの組成比はアクリロニトリル及びアクリル酸ブチルの反応率（重合率）と重合に用いた各成分の仕込み量の組成から計算した。共重合時に生成したポリアクリロニトリル及びポリアクリル酸ブチルの質量％（バインダーＡ中の、グラフト共重合体中のポリアクリロニトリル及びポリアクリル酸ブチルの質量％）は、アクリロニトリル及びアクリル酸ブチルの重合率（％）、グラフト共重合に使用したアクリロニトリル及びアクリル酸ブチルの質量（仕込み量）、及びグラフト共重合に使用したＰＶＡの質量（仕込み量）から、先述した式（２）及び（３）を用いて算出した。なお、後記表中の「質量比」は、グラフト共重合体自体、若しくは、その共重合時に生成する、ＰＶＡホモポリマーや、非グラフトコポリマー（アクリロニトリル及びポリアクリル酸ブチルの共重合体）をも含むバインダー樹脂分中の質量比である。【００６３】
＜グラフト率＞
バインダーＡを１．００ｇ正秤し、これを特級ＤＭＦ（国産化学株式会社製）５０ｃｃに添加し、８０℃にて２４時間１０００ｒｐｍで撹拌した。次に、これを株式会社コクサン製の遠心分離機（型式：Ｈ２０００Ｂ、ローター：Ｈ）にて回転数１００００ｒｐｍで３０分間遠心分離した。ろ液（ＤＭＦ可溶分）を注意深く分離後、ＤＭＦ不溶分を１００℃にて２４時間真空乾燥し、先述した式（１）を用いグラフト率を計算した。【００６４】
＜重量平均分子量＞
遠心分離の際のろ液（ＤＭＦ可溶分）をメタノール１０００ｍｌに投入し、析出物を得た。析出物を８０℃にて２４時間真空乾燥し、ＧＰＣにて標準ポリスチレン換算の重量平均分子量を測定した。ＧＰＣの測定は以下の条件にて行った。
カラム：ＧＰＣ  ＬＦ−８０４、φ８．０×３００ｍｍ（昭和電工株式会社製）を２本直列に繋いで用いた。
カラム温度：４０℃
溶媒：２０ｍＭ−ＬｉＢｒ／ＤＭＦ【００６５】
＜酸化分解電位＞
バインダーＡ５質量部を、Ｎ−メチルピロリドン９５質量部に溶解させ、得られたポリマー溶液１００質量部にアセチレンブラック（デンカ株式会社製のデンカブラック（登録商標）「ＨＳ−１００」）１質量部を加えて撹拌した。得られた溶液をアルミニウム箔上に、乾燥後の厚さが２０μｍとなるように塗工し、８０℃で１０分間予備乾燥したのちに、１０５℃で１時間乾燥させて試験片とした。
作用極に得られた試験片を用い、対極及び参照極にリチウムを用い、電解液にＬｉＰＦ６を電解質塩とするエチレンカーボネート／ジエチルカーボネート（＝１／２（体積比））溶液（濃度１ｍｏｌ／Ｌ）を用いて東洋システム株式会社製の３極セルを組み立てた。ソーラートロン社製のポテンショ／ガルバノスタット（１２８７型）を用いてリニアースイープボルタンメトリー（以下ＬＳＶと略す）を２５℃で１０ｍＶ／ｓｅｃの走査速度にて測定を行った。酸化分解電位を電流が０．１ｍＡ／ｃｍ２に達した時の電位と定めた。酸化分解電位が高い程、酸化分解しにくく耐酸化性が高いと判断される。【００６６】
［実施例２］
実施例１におけるビス（４−ｔ−ブチルシクロヘキシル）パーオキシジカーボネートの量を０．１５質量部へ変更し、６０℃で５時間重合した。重合率は８０％であった。実施例１と同様に未反応の酢酸ビニルを除去したのち、ポリ酢酸ビニルの濃度が３０質量％となるようにメタノールで希釈した。このポリ酢酸ビニル溶液１９００質量部に濃度１０質量％の水酸化ナトリウムのメタノール溶液を２０質量部添加して、３０℃で２．５時間鹸化反応を行った。
実施例１と同様にして中和、濾過、乾燥を行い、平均重合度１６４０、鹸化度９７．５モル％のＰＶＡを得た。
得られたＰＶＡを用いて実施例１と同様にしてアクリロニトリル及びアクリル酸ブチルの重合を行い、バインダーＢを調製した。ポリアクリロニトリル及びポリアクリル酸ブチルの合計の含有量は、バインダー中、７１質量％であり、グラフト率は２１６％、非グラフトコポリマー（ポリアクリロニトリル及びポリアクリル酸ブチル共重合体）の重量平均分子量は６５２００、バインダー中のポリビニルアルコール：ポリアクリロニトリル：ポリアクリル酸ブチルの組成比（質量比）は２９：４４：２７であった。この組成比、グラフト率、非グラフトコポリマーの重量平均分子量については、実施例１と同様の方法により測定した。以下、実施例３以下も同様である。【００６７】
［実施例３］
実施例１におけるポリ酢酸ビニル重合時の仕込みを酢酸ビニル３０００質量部、ビス（４−ｔ−ブチルシクロヘキシル）パーオキシジカーボネート０．１５質量部，反応時間を１２時間，鹸化時間を２時間とした以外は実施例１と同様の操作を行い、平均重合度３６１０、鹸化度９５．１モル％のＰＶＡを得た。
得られたＰＶＡを使用した以外は実施例１と同様にしてアクリロニトリル及びアクリル酸ブチルの重合を行い、バインダーＣを調製した。アクリロニトリル及びアクリル酸ブチルの重合率は８９％であった。ポリアクリロニトリル及びポリアクリル酸ブチルの合計の含有量は、バインダー中、６８質量％であり、グラフト率は２０５％、非グラフトコポリマー（ポリアクリロニトリル及びポリアクリル酸ブチル共重合体）の重量平均分子量は５５５００、バインダー中のポリビニルアルコール：ポリアクリロニトリル：ポリアクリル酸ブチルの組成比（質量比）は３２：４３：２５であった。【００６８】
［実施例４］
実施例１におけるポリ酢酸ビニル重合時の仕込みを酢酸ビニル１８００質量部、反応時間を１２時間，鹸化時間を０．５時間とした以外は実施例１と同様の操作を行い、平均重合度１７１０、鹸化度６３モル％のＰＶＡを得た。
得られたＰＶＡを６．０７質量部使用した以外は、実施例１と同様にしてアクリロニトリル及びアクリル酸ブチルの重合を行い、バインダーＤを調製した。アクリロニトリル及びアクリル酸ブチルの重合率は９７％であった。得られたバインダー中のポリアクリロニトリル及びポリアクリル酸ブチルの合計の含有量は、バインダー中、７０質量％であり、グラフト率は２１０％、非グラフトコポリマー（ポリアクリロニトリル及びポリアクリル酸ブチル共重合体）の重量平均分子量は６５２００、バインダー中のポリビニルアルコール：ポリアクリロニトリル：ポリアクリル酸ブチルの組成比（質量比）は３０：４４：２６であった。【００６９】
［実施例５］
実施例２におけるアクリロニトリル９．１１質量部を３１．６３質量部、ジメチルスルホキシド７８．６３質量部を１５７．３質量部に変更し、６０℃２４時間で重合させバインダーＥを調製した。アクリロニトリル及びアクリル酸ブチルの重合率は９５％であった。ポリアクリロニトリル及びポリアクリル酸ブチルの合計の含有量は、バインダー中、８６％であり、グラフト率は５５１％、非グラフトコポリマー（ポリアクリロニトリル及びポリアクリル酸ブチル共重合体）の重量平均分子量は７１１００、バインダー中のポリビニルアルコール：ポリアクリロニトリル：ポリアクリル酸ブチルの組成比（質量比）は１５：７３：１２であった。【００７０】
［実施例６］
実施例２におけるアクリロニトリル９．１１質量部を７．５９質量部、アクリル酸ブチル５．５１質量部を１８．３６質量部に変更し、６０℃６時間で重合させバインダーＦを調製した。アクリロニトリル及びアクリル酸ブチルの重合率は９５％であった。ポリアクリロニトリル及びポリアクリル酸ブチルの合計の含有量は、バインダー中、８０質量％であり、グラフト率は３９０％、非グラフトコポリマー（ポリアクリロニトリル及びポリアクリル酸ブチル共重合体）の重量平均分子量は８４３００、バインダー中のポリビニルアルコール：ポリアクリロニトリル：ポリアクリル酸ブチルの組成比（質量比）は２０：２３：５７であった。【００７１】
［実施例７］
実施例２におけるアクリロニトリル９．１１質量部を１０．７質量部、アクリル酸ブチル５．５１質量部を１．５３質量部に変更し、６０℃６時間で重合させバインダーＧを調製した。アクリロニトリル及びアクリル酸ブチルの重合率は９５％であった。ポリアクリロニトリル及びポリアクリル酸ブチルの合計の含有量は、バインダー中、６６質量％であり、グラフト率は１７０％、非グラフトコポリマー（ポリアクリロニトリル及びポリアクリル酸ブチル共重合体）の重量平均分子量は５４３００、バインダー中のポリビニルアルコール：ポリアクリロニトリル：ポリアクリル酸ブチルの組成比（質量比）は３４：５８：８であった。【００７２】
［実施例８］
実施例２におけるアクリル酸ブチル５．５１質量部をアクリル酸ノルマルオクチル（ガラス転移温度２０８Ｋ）７．９２質量部に変更し、６０℃６時間で重合させバインダーＨを調製した。アクリロニトリル及びアクリル酸ノルマルオクチルの重合率は９０％であった。ポリアクリロニトリル及びポリアクリル酸ノルマルオクチルの合計の含有量は、バインダー中、７２質量％であり、グラフト率は２２０％、非グラフトコポリマー（ポリアクリロニトリル及びポリアクリル酸ノルマルオクチル共重合体）の重量平均分子量は６７８００、バインダー中のポリビニルアルコール：ポリアクリロニトリル：ポリアクリル酸ノルマルオクチルの組成比（質量比）は２８：３８：３４であった。【００７３】
［実施例９］
実施例２におけるアクリル酸ブチル５．５１質量部をアクリル酸（２−エチルヘキシル）（ガラス転移温度２２３Ｋ）７．９２質量部に変更し、６０℃６時間で重合させバインダーＩを調製した。アクリロニトリル及びメタクリル酸メチルの重合率は９０％であった。ポリアクリロニトリル及びポリメタクリル酸メチルの合計の含有量は、バインダー中、７２質量％であり、グラフト率は２４０％、非グラフトコポリマー（ポリアクリロニトリル及びポリアクリル酸ブチル共重合体）の重量平均分子量は７０８００、バインダー中のポリビニルアルコール：ポリアクリロニトリル：ポリアクリル酸（２−エチルヘキシル）の組成比（質量比）は２８：３８：３４であった。【００７４】
［実施例１０］
実施例２におけるアクリル酸ブチル５．５１質量部をアクリル酸（２−（２−エトキシ）エトキシ）エチル（ガラス転移温度２２３Ｋ）５．５９質量部に変更し、６０℃６時間で重合させバインダーＪを調製した。アクリロニトリル及びアクリル酸（２−（２−エトキシ）エトキシ）エチルの重合率は８５％であった。ポリアクリロニトリル及びポリアクリル酸（２−（２−エトキシ）エトキシ）エチルの合計の含有量は、バインダー中、６８質量％であり、グラフト率は２００％、非グラフトコポリマー（ポリアクリロニトリル及びポリアクリル酸（２−（２−エトキシ）エトキシ）エチル共重合体）の重量平均分子量は９５１００、バインダー中のポリビニルアルコール：ポリアクリロニトリル：ポリアクリル酸（２−（２−エトキシ）エトキシ）エチルの組成比（質量比）は３３：４２：２６であった。【００７５】
［実施例１１］
実施例２におけるアクリル酸ブチル５．５１質量部をアクリル酸（２，２，２−トリフルオロエチル）（ガラス転移温度２６３Ｋ）６．６２質量部に変更し、６０℃６時間で重合させバインダーＫを調製した。アクリロニトリル及びアクリル酸（２，２，２−トリフルオロエチル）の重合率は８０％であった。ポリアクリロニトリル及びポリメタクリル酸（２，２，２−トリフルオロエチル）の合計の含有量は、バインダー中、６７質量％であり、グラフト率は２０１％、非グラフトコポリマー（ポリアクリロニトリル及びポリメタクリル酸（２，２，２−トリフルオロエチル）共重合体）の重量平均分子量は６７３００、バインダー中のポリビニルアルコール：ポリアクリロニトリル：ポリアクリル酸（２，２，２−トリフルオロエチル）の組成比（質量比）は３３：３９：２８であった。【００７６】
［実施例１２］
実施例２におけるペルオキソ二硫酸アンモニウム０．４５質量部を０．０５質量部に変更し、６０℃６時間で重合させバインダーＬを調製した。アクリロニトリル及びアクリル酸ブチルの重合率は９２％であった。ポリアクリロニトリル及びポリアクリル酸ブチルの合計の含有量は、バインダー中、６９質量％であり、グラフト率は１５２％、非グラフトコポリマー（ポリアクリロニトリル及びポリアクリル酸ブチル共重合体）の重量平均分子量は２４８３００、バインダー中のポリビニルアルコール：ポリアクリロニトリル：ポリアクリル酸ブチルの組成比（質量比）は３１：４３：２６であった。【００７７】
［比較例１］
実施例２におけるアクリロニトリル９．１１質量部を１２．３８質量部とし、アクリル酸ブチル５．５１質量部を０質量部とする以外は実施例２と同様の操作を行った。アクリロニトリルの重合率は９８％であった。得られたバインダーＭのポリアクリロニトリルの含有量は、バインダー中、６７質量％であり、グラフト率は１８０％、非グラフトポリマー（ポリアクリロニトリルのホモポリマー）の重量平均分子量は７６８００、バインダー中のポリビニルアルコール：ポリアクリロニトリル組成比（質量比）は３３：６７であった。【００７８】
［比較例２］
実施例２におけるアクリロニトリル９．１１質量部を８．２５質量部とし、アクリル酸ブチル５．５１質量部を０質量部とする以外は実施例２と同様の操作を行った。アクリロニトリルの重合率は９６％であった。得られたバインダーＮのポリアクリロニトリルの含有量は、バインダー中、５７質量％であり、グラフト率は１２０％、非グラフトポリマー（ポリアクリロニトリルのホモポリマー）の重量平均分子量は９６９００、バインダー中のポリビニルアルコール：ポリアクリロニトリル組成比（質量比）は４３：５７であった。【００７９】
［比較例３］
実施例２におけるアクリル酸ブチル５．５１質量部をメタクリル酸メチル（ガラス転移温度３７８Ｋ）４．３０質量部に変更し、６０℃６時間で重合させバインダーＯを調製した。アクリロニトリル及びメタクリル酸メチルの重合率は９５％であった。ポリアクリロニトリル及びポリメタクリル酸メチルの合計の含有量は、バインダー中、６８質量％であり、グラフト率は２００％、非グラフトコポリマー（ポリアクリロニトリル及びポリメタクリル酸メチル共重合体）の重量平均分子量は７７８００、バインダー中のポリビニルアルコール：ポリアクリロニトリル：ポリメタクリル酸メチルの組成比（質量比）は３２：４６：２２であった。【００８０】
実施例１〜１２及び比較例１〜３で調製したバインダーＡ〜バインダーＯに関して、結果を表１に示す。【００８１】
【表１】
2018230599.tif 000002
［実施例１３］
バインダーＡを使用し、以下の方法にて正極用スラリーを調製し、剥離接着強さを測定した。更に正極用スラリーより正極及びリチウムイオン二次電池を作製し、電極の剥離強度強さ、放電レート特性、サイクル特性、ＯＣＶ維持率、電極の柔軟性の評価を行なった。結果を表２に示す。【００８２】
【表２】
2018230599.tif 000003
【００８３】
（正極用スラリーの調製）
得られたバインダーＡ：５質量部を、Ｎ−メチルピロリドン（以下、ＮＭＰと略す）９５質量部に溶解させてバインダー溶液とした。更に、アセチレンブラック（デンカ株式会社製のデンカブラック（登録商標）「ＨＳ−１００」）１質量部、バインダー溶液を固形分換算で１質量部を撹拌混合した。混合後、ＬｉＮｉ０．５Ｍｎ１．５Ｏ４：９８質量部を加えて撹拌混合し、正極用スラリーを得た。【００８４】
＜結着性（剥離接着強さ）＞
得られた正極用スラリーをアルミニウム箔上に乾燥後の膜厚が１００±５μｍとなるように塗工し、１０５℃で３０分間乾燥させて正極板を得た。得られた正極板をロールプレス機にて線圧０．１〜３．０ｔｏｎ／ｃｍでプレスし、正極板の平均厚さが７５μｍとなるように調節した。得られた正極板を１．５ｃｍの幅に切断し、正極活物質面に粘着テープを貼りつけ、更にステンレス製の板と正極板に張り付けたテープとを両面テープで貼り合せた。更に粘着テープをアルミニウム箔に張り付け試験片とした。アルミニウム箔に貼り付けた粘着テープを、２５℃、相対湿度５０質量％の雰囲気にて、１８０°方向に５０ｍｍ／ｍｉｎの速度で引きはがした時の応力を測定した。この測定を３回繰り返して平均値を求め、剥離接着強さとした。【００８５】
（正極の作製）
厚み２０μｍのアルミニウム箔に、調製した正極用スラリーを、自動塗工機で１４０ｇ／ｍ２となるように塗布し、１０５℃で３０分間予備乾燥した。次に、ロールプレス機にて０．１〜３．０ｔｏｎ／ｃｍの線圧でプレスし、正極板の厚さが７５μｍになるように調製した。更に正極板を５４ｍｍ幅に切断して、短冊状の正極板を作製した。正極板の端部にアルミニウム製の集電体タブを超音波溶着した後、残留溶媒や吸着水分といった揮発成分を完全に除去するため、１０５℃で１時間乾燥して正極を得た。【００８６】
（負極の作製）
負極活物質として黒鉛（株式会社クレハ製の「カーボトロン（登録商標）Ｐ」）９６．６質量部、バインダーとしてポリフッ化ビニリデン（株式会社クレハ製の「ＫＦポリマー（登録商標）＃１１２０」）を固形分換算で３．４質量部、更に全固形分が５０質量％となるように適量のＮＭＰを加えて撹拌混合して、負極用スラリーを得た。
厚み１０μｍの銅箔の両面に、調製した負極用スラリーを、自動塗工機で片面ずつ７０ｇ／ｍ２となるように塗布し、１０５℃で３０分間予備乾燥した。次に、ロールプレス機にて０．１〜３．０ｔｏｎ／ｃｍの線圧でプレスし、負極板の厚さが両面で９０μｍになるように調製した。更に負極板を５４ｍｍ幅に切断して短冊状の負極板を作製した。負極板の端部にニッケル製の集電体タブを超音波溶着した後、残留溶媒や吸着水分といった揮発成分を完全に除去するため、１０５℃で１時間乾燥して負極を得た。【００８７】
（電池の作製）
得られた正極と負極とを組合せ、厚み２５μｍ、幅６０ｍｍのポリエチレン微多孔膜セパレーターを介して捲回し、スパイラル状の捲回群を作製した後、これを電池缶に挿入した。次いで、電解質としてＬｉＰＦ６を１ｍｏｌ／Ｌの濃度で溶解した非水溶液系の電解液（エチレンカーボネート／メチルエチルカーボネート＝３０／７０（質量比）混合液）を電池容器に５ｍｌ注入した後、注入口をかしめて密閉し、直径１８ｍｍ、高さ６５ｍｍの円筒形のリチウム二次電池を作製した。作製したリチウムイオン二次電池について、以下の方法により電池性能を評価した。【００８８】
＜放電レート特性（高率放電容量維持率）＞
作製したリチウムイオン二次電池を、２５℃において５．００±０．０２Ｖ、０．２ＩｔＡ制限の定電流定電圧充電をした後、０．２ＩｔＡの定電流で３．００±０．０２Ｖまで放電した。次いで、放電電流を０．２ＩｔＡ、１ＩｔＡと変化させ、各放電電流に対する放電容量を測定した。各測定における回復充電はＶ５．００±０．０２Ｖ（１ＩｔＡカット）の定電流定電圧充電を行った。そして、二回目の０．２ＩｔＡ放電時に対する１ＩｔＡ放電時の高率放電容量維持率を計算した。【００８９】
＜サイクル特性（サイクル容量維持率）＞
環境温度２５℃にて、充電電圧５．００±０．０２Ｖ、１ＩｔＡの定電流定電圧充電と、放電終止電圧３．００±０．０２Ｖの１ＩｔＡの定電流放電を行った。充電及び放電のサイクルを繰り返し行い、１サイクル目の放電容量に対する５００サイクル目の放電容量の比率を求めてサイクル容量維持率とした。【００９０】
＜保存特性（ＯＣＶ維持率）＞
満充電（５．００±０．０２Ｖ）としたリチウムイオン二次電池を６０℃恒温槽に保存し、６０℃にて９６時間後の電池電圧を測定し、電圧維持率（ＯＣＶ維持率）を求めた。
電圧維持率（ＯＣＶ維持率）は以下の式によって求めた。
ＯＣＶ維持率＝保存後の電池電圧／保存前の電池電圧×１００（％）・・・（４）【００９１】
＜柔軟性評価（φ１５ｍｍ棒巻きつけ試験）＞
バインダーＡ５質量部を、Ｎ−メチルピロリドン９５質量部に溶解させ、得られたポリマー溶液１００質量部にアセチレンブラック（デンカ株式会社製のデンカブラック（登録商標）「ＨＳ−１００」）５質量部を加えて撹拌した。得られた溶液を厚み２０μｍのアルミニウム箔上に、乾燥後の正極板の厚さが７５μｍとなるように塗工し、１０５℃で３０分間乾燥させて試験片とした。得られた電極を環境温度２０〜２８℃、相対湿度４０〜６０質量％の環境下で、φ１５ｍｍ棒に巻きつけた。巻きつけた際に、発生したクラックの本数と最大幅（最大長さ）とを計測した。巻きつけた際にクラックの発生がなければ、柔軟性が高いと判断される。【００９２】
［実施例１４〜１９］
実施例１３におけるバインダーＡを、表３に示したバインダーに変更した。それ以外は実施例１３と同様な方法で各評価を実施した。詳細は下記の通りである。結果を表３に示す。【００９３】
【表３】
2018230599.tif 000004
【００９４】
［実施例１４］
活物質をＬｉＮｉ０．５Ｍｎ１．５Ｏ４とし、バインダーとして、バインダーＢを用いた以外は実施例１３と同様に、正極用スラリー、正極、負極及びリチウムイオン二次電池を作製し、評価を行った。
結果、高率放電容量維持率は８４％、サイクル容量維持率は８３％であった。６０℃保存９６時間後のＯＣＶ維持率は７０％であった。柔軟性評価としてφ１５ｍｍ棒巻きつけ試験を行ったところ、電極表面にクラックの発生は確認されなかった。【００９５】
［実施例１５］
活物質をＬｉＮｉ０．５Ｍｎ１．５Ｏ４とし、バインダーとして、バインダーＤを用いた以外は実施例１３と同様に、正極用スラリー、正極、負極及びリチウムイオン二次電池を作製し、評価を行った。
結果、高率放電容量維持率は８２％、サイクル容量維持率は８０％であった。６０℃保存９６時間後のＯＣＶ維持率は６８％であった。柔軟性評価としてφ１５ｍｍ棒巻きつけ試験を行ったところ、電極表面にクラックの発生は確認されなかった。【００９６】
［実施例１６］
活物質をＬｉＮｉ０．５Ｍｎ１．５Ｏ４とし、バインダーとして、バインダーＥを用いた以外は実施例１３と同様に、正極用スラリー、正極、負極及びリチウムイオン二次電池を作製し、評価を行った。
結果、高率放電容量維持率は８０％、サイクル容量維持率は７７％であった。６０℃保存９６時間後のＯＣＶ維持率は６６％であった。柔軟性評価としてφ１５ｍｍ棒巻きつけ試験を行ったところ、電極表面にクラックの発生は確認されなかった。【００９７】
［実施例１７］
活物質をＬｉＮｉ０．５Ｍｎ１．５Ｏ４とし、バインダーとして、バインダーＩを用いた以外は実施例１３と同様に、正極用スラリー、正極、負極及びリチウムイオン二次電池を作製し、評価を行った。
結果、高率放電容量維持率は８４％、サイクル容量維持率は８３％であった。６０℃保存９６時間後のＯＣＶ維持率は７０％であった。柔軟性評価としてφ１５ｍｍ棒巻きつけ試験を行ったところ、電極表面にクラックの発生は確認されなかった。【００９８】
［実施例１８］
活物質をＬｉＮｉ０．５Ｍｎ１．５Ｏ４とし、バインダーとして、バインダーＪを用いた以外は実施例１３と同様に、正極用スラリー、正極、負極及びリチウムイオン二次電池を作製し、評価を行った。
結果、高率放電容量維持率は７２％、サイクル容量維持率は６８％であった。６０℃保存９６時間後のＯＣＶ維持率は６０％であった。柔軟性評価としてφ１５ｍｍ棒巻きつけ試験を行ったところ、電極表面にクラックの発生は確認されなかった。【００９９】
［実施例１９］
活物質をＬｉＮｉ０．５Ｍｎ１．５Ｏ４とし、バインダーとして、バインダーＫを用いた以外は実施例１３と同様に、正極用スラリー、正極、負極及びリチウムイオン二次電池を作製し、評価を行った。
結果、高率放電容量維持率は７０％、サイクル容量維持率は６７％であった。６０℃保存９６時間後のＯＣＶ維持率は６０％であった。柔軟性評価としてφ１５ｍｍ棒巻きつけ試験を行ったところ、電極表面にクラックの発生が確認され、クラック本数は４本、クラック最大幅は２ｃｍであった。【０１００】
［比較例４〜６］
実施例１３におけるバインダーＡを、表４に示したバインダーに変更した。それ以外は実施例１３と同様な方法で各評価を実施した。詳細は下記の通りである。結果を表４に示す。【０１０１】
【表４】
2018230599.tif 000005
【０１０２】
［比較例４］
活物質をＬｉＮｉ０．５Ｍｎ１．５Ｏ４とし、バインダーとして、バインダーＭを用いた以外は実施例１３と同様に、正極用スラリー、正極、負極及びリチウムイオン二次電池を作製し、評価を行った。
結果、高率放電容量維持率は８４％、サイクル容量維持率は７３％であった。６０℃保存９６時間後のＯＣＶ維持率は６５％であった。
柔軟性評価としてφ１５ｍｍ棒巻きつけ試験を行ったところ、電極表面にクラックの発生が確認され、クラック本数は１２本、クラック最大幅は５ｃｍであった。【０１０３】
［比較例５］
活物質をＬｉＮｉ０．５Ｍｎ１．５Ｏ４とし、バインダーとして、バインダーＮを用いた以外は実施例１３と同様に、正極用スラリー、正極、負極及びリチウムイオン二次電池を作製し、評価を行った。
結果、高率放電容量維持率は８３％、サイクル容量維持率は７４％であった。６０℃保存９６時間後のＯＣＶ維持率は６６％であった。
柔軟性評価としてφ１５ｍｍ棒巻きつけ試験を行ったところ、電極表面にクラックの発生が確認され、クラック本数は１０本、クラック最大幅は６ｃｍであった。【０１０４】
［比較例６］
活物質をＬｉＮｉ０．５Ｍｎ１．５Ｏ４とし、バインダーとして、バインダーＯを用いた以外は実施例１３と同様に、正極用スラリー、正極、負極及びリチウムイオン二次電池を作製し、評価を行った。
結果、高率放電容量維持率は７２％、サイクル容量維持率は６０％であった。６０℃保存９６時間後のＯＣＶ維持率は５５％であった。
柔軟性評価としてφ１５ｍｍ棒巻きつけ試験を行ったところ、電極表面にクラックの発生が確認され、クラック本数は１７本、クラック最大幅は４ｃｍであった。【０１０５】
表４の結果から、グラフトさせる単量体をアクリロニトリルのみで行ったバインダー（比較例４〜５）、メタクリル酸メチルとアクリロニトリルをグラフト共重合させたバインダー（比較例６）では、φ１５ｍｍ棒巻きつけ試験において電極にクラックが発生した。
本実施形態のバインダーから作成された電極は、柔軟性が高かった。【０１０６】
本実施形態は、金属箔等の電極や活物質との結着性や接着性、高電圧下での耐酸化性が良好であり、かつ電極の柔軟性の高い正極用バインダー組成物を提供できる。
本実施形態のバインダー組成物は、柔軟性を有するため、リチウムイオン二次電池の正極を作成する過程で、ロール巻き取り時にクラックが生じない。
本実施形態の正極用バインダー組成物により、高電位の正極活物質を使用したサイクル特性に優れる電池を提供できる。
【国際調査報告】
2018230599.tif 000006
2018230599.tif 000007
2018230599.tif 000008
2018230599.tif 000009